ГИДРИРОВАНИЕ ЖИРНЫХ КИСЛОТ С ИСПОЛЬЗОВАНИЕМ ПРОМОТИРОВАННОГО НИКЕЛЕВОГО КАТАЛИЗАТОРА НА ПОДЛОЖКЕ

1. Способ гидрирования ненасыщенных жирных кислот для получения насыщенных жирных кислот, который включает гидрирование ненасыщенных жирных кислот в присутствии водорода и никелевого катализатора на подложке, содержащего оксидную подложку, от 5 до 80 мас.% никеля, в пересчете на атомарный никель от массы катализатора, от 0,1 до 10 мас.% медного промотора в пересчете на атомарную медь от массы катализатора и от 1 до 10 мас.% металла II группы в пересчете на оксид металла от массы катализатора.
2. Способ по п.1, в котором катализатор содержит от 25 до 80 мас.% никеля, предпочтительно от >30 мас.%, более предпочтительно от >60 мас.% в пересчете на атомарный никель от массы катализатора.
3. Способ по п.1, в котором катализатор содержит от 0,5 до 5 мас.% медного промотора, предпочтительно от 1,5 до 5 мас.% в пересчете на атомарную медь от массы катализатора.
4. Способ по п.1, в котором подложка представляет собой оксидную подложку, которая предпочтительно выбрана из диоксида кремния, оксида алюминия, диоксида кремния-оксида алюминия, диоксида титана, диоксида циркония и их комбинаций.
5. Способ по п.4, в котором оксидная подложка указанного катализатора представляет собой диоксид кремния.
6. Способ по п.1, в котором указанный катализатор содержит от 1 до 90 мас.% диоксида кремния, предпочтительно от 5 до 70 мас.%, более предпочтительно от >10 до <65 мас.% в пересчете на массу катализатора.
7. Способ по п.1, в котором средний размер частиц катализатора составляет от 0,1 до 50 мкм.
8. Способ по п.1, в котором металл II группы выбран из магния, бария, кальция и стронция.
9. Способ по п.8, в котором металл II группы представляет собой магний.
10. Способ по п.1, в котором катализатор суспендирован в каплях, которые образуют слой защитного покрытия, эффективного в предотвращении окисления катализатора, при этом указанный слой защитного покрытия предпочтительно содержит жирное вещество.
11. Способ по п.1, в котором гидрирование проводят при температуре от 100 до 400°С.
12. Способ по п.1, в котором гидрирование проводят при давлении водорода от 3 до 150 бар.
13. Способ по п.1, в котором никелевый катализатор на подложке содержит от >10 мас.% диоксида кремния в пересчете на массу катализатора, от >60 мас.% никеля, в пересчете на атомарный никель от массы катализатора, от 1,5 до 5 мас.% медного промотора в пересчете на содержащую медь от массы катализатора и от 1 до 10 мас.% магния в пересчете на MgO от массы катализатора.
14. Способ по п.13, в котором катализатор суспендирован в каплях, которые образуют слой защитного покрытия, эффективного в предотвращении окисления катализатора, при этом указанный слой защитного покрытия предпочтительно содержит жирное вещество.
15. Способ по любому из пп.1-14, в котором гидрирование проводят в суспензии жирных кислот, содержащей катализатор.